(57)【要約】      （修正有）【課題】キャリア付着の問題を解決しながら、良好な画像階調性をも確保可能な二成分系電子写真現像用キャリアの提供する。【解決手段】二成分系電子写真用現像剤に用いられているキャリアとして、体積平均粒径Ｄｖが１５μｍ以上、４０μｍ以下であり、且つ、当該キャリア中において２２μｍより小さい粒径を含有するキャリア粒子の割合が全体の１．０％以上あり、且つ、見掛密度が２．２０ｇ／ｃｍ３以上、２．５０ｇ／ｃｍ３以下であり、且つ、流動度が３０ｓｅｃ／５０ｇ以上、４０ｓｅｃ以下であるものを用いる。【選択図】なし【特許請求の範囲】
【請求項１】
二成分系電子写真用現像剤用キャリアを構成するキャリア粒子の体積平均粒径が１５μｍ以上、４０μｍ以下であり、且つ、当該キャリア粒子において２２μｍより小さい粒径を含有するキャリア粒子の割合が当該キャリア粒子全体の１．０％以上あり、且つ、当該キャリア粒子の流動度が３０ｓｅｃ／５０ｇ以上、４０ｓｅｃ／５０ｇ以下であり、且つ、当該キャリア粒子の見掛密度が２．２０ｇ／ｃｍ３以上、２．５０ｇ／ｃｍ３以下である、ことを特徴とする二成分系電子写真用現像剤用キャリア。
【請求項２】
１ｋＯｅにおける磁気モーメントが、５０ｅｍｕ／ｇ以上、７５ｅｍｕ／ｇ以下であることを特徴とする請求項１に記載の二成分系電子写真現像用キャリア。
【請求項３】
前記キャリア粒子が、Ｍｎフェライトであることを特徴とする請求項１、２に記載の二成分系電子写真現像用キャリア。
【請求項４】
前記キャリア粒子が、Ｍｎ−Ｍｇフェライトであることを特徴とする請求項１、２に記載の二成分系電子写真現像用キャリア。
【請求項５】
前記キャリア粒子の表面に、樹脂被覆層が設けられていることを特徴とする請求項１から４のいずれかに記載の二成分系電子写真現像用キャリア。
【請求項６】
請求項１から５のいずれかに記載の二成分系電子写真現像用キャリアと、トナーとを含むことを特徴とする二成分系電子写真現像剤。
【発明の詳細な説明】
【技術分野】
【０００１】
本発明は、二成分系電子写真用現像剤においてトナーと混合されて使用される二成分系電子写真用現像剤用キャリア、および当該二成分系電子写真用現像剤用キャリアとトナーとを含む二成分系電子写真用現像剤に関するものである。
【背景技術】
【０００２】
近年、電子写真方式を用いた複写機、プリンター等の装置が広く普及するに従い、その用途も多岐に渡っている。そして、市場では当該電子写真および電子写真用現像剤に対し、高画質化、長寿命化の要求が高まっている。
【０００３】
電子写真の高画質化への要求に対して、従来から、二成分系電子写真用現像剤のトナーの小粒径化が提案されてきた。ところが、トナーの小粒径化に伴いトナー粒子の帯電能力が低下する傾向となる。このトナー粒子の帯電能力の低下に対し、当該トナー粒子へ充分な帯電能力を付与する為に、二成分系電子写真用現像剤用キャリアを構成するキャリア粒子（以下、キャリア粒子と記載する場合がある。）を小粒径化し、比表面積を大きくすることが考えられる。しかし、小粒径化されたキャリアは、キャリア付着やキャリア飛散といった異常現象を発生し易いことが大きな問題である。
【０００４】
ここで、キャリア付着とは、電子写真現像の際に二成分系電子写真現像剤中のキャリアが飛散して、感光体やその他の現像装置内に付着する現象のことである。当該感光体上に付着したキャリアは、そのまま転写部に至ることがあるが、当該感光体上にキャリアが付着した状態では、当該キャリア周辺のトナー像が転写紙に転写されない為、画像異常となるものである。従来の技術においては、現像スリーブの回転によって得られる遠心力、当該キャリアを現像スリーブに保持しようとする磁気力および静電気力のバランスによって、当該キャリアの飛散防止を行っている。しかし、従来の技術に係る見掛密度と流動度を持つキャリアでは、現像スリーブの回転によって得られる遠心力が勝る結果、磁気ブラシからキャリアが離れ、キャリア付着の原因となっていた。
【０００５】
従来、小粒径キャリアを用いた場合、キャリア付着を発生させるキャリアの大部分は、粒径２２μｍより小さい小粒径のキャリア粒子であると一般的に考えられていた。そこで、当該小粒径のキャリア粒子の含有量を、二成分系電子写真用現像剤の１重量％未満に規定するなど、出来る限り少ない方が良い考えられてきた。
【０００６】
上述のような観点から、例えば特許文献１には、芯材粒子の体積平均粒径が２５μｍ〜４５μｍ、平均空隙径が１０μｍ〜２０μｍ、粒径が２２μｍより小さい粒子の含有率が１％未満、磁場１ｋＯｅにおける磁気モーメントが６７ｅｍｕ／ｇ〜８８ｅｍｕ／ｇ、および飛散物と本体との磁化の差が１０ｅｍｕ／ｇ以下に規定されたキャリアが提案されている。
【０００７】
【特許文献１】特開２００２−２９６８４６号公報
【発明の開示】
【発明が解決しようとする課題】
【０００８】
本発明者等の検討によると、例えば特許文献１に記載されたキャリアは、キャリア付着の問題をかなり改善する。しかし、本発明者等は、二成分系電子写真用現像剤において粒径が２２μｍより小さいキャリア粒子の含有率を１％未満に規定することで、今度は、ソフトな磁気ブラシの形成を妨げ、電子写真の画像階調性を低下させる等、キャリアの小粒
径化に伴う比表面積増大のメリットを減殺する結果をも発現することに想到した。
【０００９】
本発明は上述の状況の下でなされたものであり、その解決しようとする課題は、キャリア付着の問題を解決しながら、良好な画像階調性をも確保可能な二成分系電子写真現像用キャリア、および当該二成分系電子写真用現像剤用キャリアとトナーとを含む二成分系電子写真用現像剤の提供にある。
【課題を解決するための手段】
【００１０】
本発明者らは上記課題について鋭意研究を行ったところ、当該キャリアの、体積平均粒径、２２μｍより小さい粒径を含有するキャリア粒子の割合、見掛密度、流動度が、特定の範囲内にあるものであれば、上述の課題を解決出来るという画期的な知見を得て本発明に至った。
【００１１】
すなわち、上記課題を解決するための第１の手段は、
二成分系電子写真用現像剤用キャリアを構成するキャリア粒子の体積平均粒径が１５μｍ以上、４０μｍ以下であり、且つ、当該キャリア粒子において２２μｍより小さい粒径を含有するキャリア粒子の割合が当該キャリア粒子全体の１．０％以上あり、且つ、当該キャリア粒子の流動度が３０ｓｅｃ／５０ｇ以上、４０ｓｅｃ／５０ｇ以下であり、且つ、当該キャリア粒子の見掛密度が２．２０ｇ／ｃｍ３以上、２．５０ｇ／ｃｍ３以下である、ことを特徴とする二成分系電子写真用現像剤用キャリアである。
【００１２】
第２の手段は、
１ｋＯｅにおける磁気モーメントが、５０ｅｍｕ／ｇ以上、７５ｅｍｕ／ｇ以下であることを特徴とする第１の手段に記載の二成分系電子写真現像用キャリアである。
【００１３】
第３の手段は、
前記キャリア粒子が、Ｍｎフェライトであることを特徴とする第１および第２の手段に記載の二成分系電子写真現像用キャリアである。
【００１４】
第４の手段は、
前記キャリア粒子が、Ｍｎ−Ｍｇフェライトであることを特徴とする第１および第２の手段に記載の二成分系電子写真現像用キャリアである。
【００１５】
第５の手段は、
前記キャリア粒子の表面に、樹脂被覆層が設けられていることを特徴とする第１から第４の手段のいずれかに記載の二成分系電子写真現像用キャリアである。
【００１６】
第６の手段は、
第１から第５の手段のいずれかに記載の二成分系電子写真現像用キャリアと、トナーとを含むことを特徴とする二成分系電子写真現像剤である。
【発明の効果】
【００１７】
本発明に係る二成分系電子写真現像用キャリアと、トナーとを混合した二成分系電子写真現像剤によれば、キャリア付着がなく、画質の諧調性も良好な電子写真現像ができた。
【発明を実施するための最良の形態】
【００１８】
以下、本発明の実施の形態について説明するが、本発明はこれらに限定されるものではない。
本発明に係るキャリアは二成分系電子写真用現像剤用キャリアであって、体積平均粒径Ｄｖは１５μｍ以上、４０μｍ以下である。体積平均粒径Ｄｖは１５μｍ以上あれば感光
体へのキャリア飛散が回避でき、４０μｍ以下であれば高画質を得る為の帯電能力を十分に確保出来るからである。
尚、上記キャリアの体積平均粒径はマイクロトラック粒度分析計（日機装株式会社製  ＭＩＣＲＯＴＲＡＣ  ＨＲＡ  ９３２０−Ｘ１００）で測定出来る。
【００１９】
本発明に係るキャリアにおいて、２２μｍより小さい粒径を含有するキャリア粒子の割合は全体の１．０％以上である。これは、本発明に係るキャリアにおいて、２２μｍより小さい粒径を含有するキャリア粒子の割合が全体の１．０％以上あることで、当該キャリアが現像スリーブにおいて、粗で柔らかい磁気ブラシを形成するからである。当該粗で柔らかい磁気ブラシを形成したキャリアはキャリア付着が抑制され、ソフトで高画質な画像を得ることができる。
【００２０】
本発明に係るキャリアにおいて、流動度は３０ｓｅｃ／５０ｇ以上、４０ｓｅｃ／５０ｇ以下である。
流動度が３０ｓｅｃ／５０ｇ以上あれば過剰流動性による現像剤の偏りを回避出来、さらに磁気ブラシの不均一を回避できるからである。
なお、上記見掛密度および流動度は、ＪＩＳ  Ｚ  ２５０２およびＪＩＳ  Ｚ  ２５０４に準拠して測定した。
【００２１】
さらに、本発明に係るキャリアにおいて、見掛密度は２．２０ｇ／ｃｍ３以上、２．５０ｇ／ｃｍ３以下である。
見掛密度は２．２０ｇ／ｃｍ３以上あれば、当該キャリアを構成するキャリア粒子が過剰な多孔質ではなくなり、外部磁場が１ｋＯｅの磁気モーメント（ｅｍｕ／ｇ）の値となれば、１キャリア粒子当たりの実質的な磁気モーメントの値が確保出来るからである。一方、見掛密度が２．５０ｇ／ｃｍ３以下であれば、トナーとの攪拌ストレスが抑制され、スペント等の発生原因となることを回避出来る。
【００２２】
上述の特性が、上記特定の範囲内にある本発明に係るキャリアの磁気特性は、１ｋＯｅの磁場を印加したときの磁気モーメントが５０ｅｍｕ／ｇ以上、７５ｅｍｕ／ｇ以下となる。この磁気モーメントが７５ｅｍｕ／ｇ以下となる点も、磁気ブラシと感光体とが摺れた際の感光体表面の磨耗を押さえ、併せて、キャリア付着防止に有効である。
尚、磁気モーメントは、東英工業社製、振動試料型磁気測定装置  ＶＳＭ−Ｐ７を用い、印加磁場１ｋＯｅにて測定したものである。
【００２３】
本発明に係るキャリアに用いるソフトフェライトは、一般式：ＭＯ・Ｆｅ２Ｏ３で表されるものが好ましい。ここで、Ｍは、例えばＣｕ、Ｚｎ、Ｍｎ、Ｍｇ、Ｎｉ等の金属が挙げられるが、磁気特性、環境負荷等の観点から、Ｍｎ、または、ＭｎとＭｇとの混合組成が好適である。
【００２４】
本発明に係るキャリア粒子へ樹脂被覆をすることも好ましい構成である。このとき、キャリア粒子の樹脂被覆に用いる素材としては、加工性の観点からシリコーン樹脂が好ましいが、他の樹脂でも使用可能である。好ましい樹脂として、例えば、シリコーン樹脂、アクリル樹脂、スチレン系樹脂、エポキシ樹脂、ポリエステル樹脂、ポリエチレン樹脂、ポロプロピレン樹脂などが挙げられる。
【００２５】
次に本発明に係るキャリアおよび二成分系電子写真現像剤の製造方法について説明する。
〔秤量・混合〕
上述したように、本発明に係るキャリアに用いるソフトフェライトは、一般式：ＭＯ・Ｆｅ２Ｏ３で表されるものが好ましい。中でもＭｎ、または、ＭｎとＭｇとの混合組成が
好適である。さらに、Ｍ、Ｆｅの原料としては、Ｍｎ３Ｏ４、Ｍｇ（ＯＨ）２、Ｆｅ２Ｏ３等が好適に使用できる。これらの原料を、当該キャリアが目的組成となるように秤量し混合する。
【００２６】
〔粉砕・造粒〕
上記過程で得られた混合粉へ、適宜量の水、バインダー０．５重量％〜２重量％、分散剤０．５重量％〜２重量％を加えることで固形分濃度が５０重量％〜９０重量％のスラリーとし、当該スラリーをボールミル等で湿式粉砕する。そして、当該湿式粉砕されたスラリーをスプレードライヤーに導入して、１００〜３００℃の熱風中に噴霧して乾燥させ、造粒粉を得る。
ここでバインダーとしては、ポリビニルアルコール等が好ましく、分散剤としては、ポリカルボン酸アンモニウム等が好ましい。
【００２７】
〔仮焼〕
得られた造粒粉を、８００〜１０００℃に加熱した炉に導入し、大気雰囲気中で１時間〜５時間焼成し、仮焼粉とする。
【００２８】
〔粉砕・造粒〕
上記得られた仮焼粉を振動ミル等の粉砕機中に導入し、粒径１μｍ程度になるまで粉砕する。次いで、この粉砕物へ、適宜量の水、バインダー０．５重量％〜２重量％、分散剤０．５重量％〜２重量％を加えて固形分濃度が５０重量％〜９０重量％のスラリーとし、当該スラリーをボールミル等で湿式粉砕する。そして、当該湿式粉砕されたスラリーをスプレードライヤーに導入して１００〜３００℃の熱風中に噴霧して乾燥させ、造粒粉を得る。
ここでバインダーとしては、ポリビニルアルコール等が好ましく、分散剤としては、ポリカルボン酸アンモニウム等が好ましい。
【００２９】
〔焼成〕
造粒・乾燥工程で得られた造粒粉を焼成炉に導入し、窒素ガス中１，０００〜１，３５０℃の温度で３時間〜３０時間焼成し焼成物とする。
【００３０】
〔粉砕・分級・配合〕
得られた焼成物をハンマーミル解粒等で粗粉砕し、さらに、粒度分布を調整するため振動ふるいで分級を繰り返し行い、所定の粒径や流動度を有する焼成物に分離する。これらの分離された所定の粒径や流動度を有する焼成物を適宜配合し、所定の体積平均粒径Ｄｖ、当該キャリア粒子中において２２μｍより小さい粒径を含有するキャリア粒子の割合、流動度、および、見掛け密度を有する本発明に係るキャリアを得た。
【００３１】
〔熱処理〕
得られた本発明に係るキャリアに対し、抵抗調整を目的として、大気又は窒素雰囲気中で４００〜６００℃、１〜３時間の酸化処理を行うことも好ましい構成である。
【００３２】
〔樹脂被覆〕
本発明に係るキャリアは、当該コアのまま使用しても良いが、当該コアへさらに樹脂をコーティングして使用しても良い。
コーティング方法としては、湿式法であれば浸漬法、スプレードライ法等、乾式法であれば機械的衝撃力を加えてキャリア粒子表面にコーティング樹脂微粒子を固着させ被覆する方法、等の公知の方法が用いることが出来る。
【００３３】
〔トナーとの混合〕
得られた本発明に係るキヤリアを、適宜なトナーと配合し混合することで、本発明に係る二成分系電子写真現像剤を製造することが出来る。当該トナーは、公知のものが使用可能であるが、粒径６μｍ以下の小粒径ものを用いると、本発明に係るキャリアの特性が遺憾なく発揮され好ましい構成である。
【実施例】
【００３４】
以下、本発明を実施例及び比較例を用いて説明する。
【００３５】
（実施例１）
キャリアの原料として、粒径が１μｍ程度に微粉砕されたＦｅ２Ｏ３とＭｎ３Ｏ４とを準備し、モル比でＦｅ２Ｏ３：Ｍｎ３Ｏ４＝６５：３５となるように秤量して混合し、混合粉を得た。
得られた混合粉を、バインダー（ポリビニルアルコール）０．５ｗｔ％、分散剤（ポリカルボン酸アンモニウム系分散剤）１．５ｗｔ％を含む水中へ投入して攪拌し、濃度７０ｗｔ％のスラリーを得た。
【００３６】
当該スラリーを湿式ボールミルにて湿式粉砕し、この当該湿式粉砕操作を３回繰り返し行って湿式粉砕物とした。当該湿式粉砕物をさらに攪拌した後、スプレードライヤーにて噴霧し、粒径１０μｍ〜１００μｍの乾燥造粒品を製造した。
【００３７】
ここで網目７５μｍの篩網を用い、当該乾燥造粒品から粗粒を分離した。そして当該粗粒を分離した造粒品を大気中で９００℃に加熱して３時間仮焼し、その後、窒素雰囲気下で１３００℃、５時間焼成してフェライト化させ焼成品とした。
このフェライト化した焼成粉をハンマーミルで解砕し、次に、風力分級機を用いてフェライト化した焼成粉から微粉を除去した。
【００３８】
当該微粉が除去された焼成粉を、さらに振動ふるいにかけ、体積平均粒径（Ｄｖ）が３７．０μｍ、且つ、２２μｍ未満のキャリア粒子を１．３％含有し、且つ、流動度が３５．２ｓｅｃ／５０ｇとなるように調整して、芯材（１）を得た。
【００３９】
一方、シリコーン樹脂（トーレダウコーニング社製ＳＲ２４１１）を、固形分２０重量％となるように溶剤（トルエン）にて希釈しシリコーン樹脂溶液を調製した。
【００４０】
得られたキヤリア芯材（１）と、当該キャリア芯材に対して３重量％のシリコーン樹脂溶液とを浸漬型コーティング装置へ投入し、加熱した後、２４０℃で２時間加熱攪拌し、実施例１に係る樹脂被覆キャリアＡを得た。
【００４１】
ここで、実施例１に係るキャリアＡの体積平均粒径Ｄｖ、当該キャリア粒子中において２２μｍより小さい粒径を含有するキャリア粒子の割合、見掛密度、流動度を測定し、図１に記載した。
図１の結果から明らかなように、体積平均粒径Ｄｖ、当該キャリア粒子中において２２μｍより小さい粒径を含有するキャリア粒子の割合、見掛密度、流動度とも所定の範囲に入っていることが判明した。さらに、キャリアＡの１ｋＯｅにおける磁気モーメントを測定したところ６８ｅｍｕ／ｇで、７５ｅｍｕ／ｇ以下であることも判明した。当該結果も図１に記載した。
【００４２】
次に、実施例１に係る樹脂被覆キャリアＡと、粒径１０μｍ程度のトナーとを、ポットミルで混合し、実施例１に係る二成分系電子写真現像剤Ａを製造した。
製造された二成分系電子写真現像剤Ａを用い、デジタル反転現像方式を採用する４０枚機を評価機として使用し、キャリア付着及び画像諧調性について評価した。
なお、本発明に使用されるトナーは、熱可塑性樹脂を主成分とするバインダー樹脂中に着色剤、帯電制御剤を含有させたものである。実施例１では、粒径１０μｍの市販のトナーを用いた。
【００４３】
（１）キャリア付着の評価：
４０枚機を評価機として、二成分系電子写真現像剤Ａに関するキャリア付着の評価を行った。具体的には、画像上のキャリア付着（白斑）のレベルを次の４段階で評価した。
◎：Ａ３用紙１０枚中に白斑が無いレベルである。
○：Ａ３用紙１０枚中の各１枚に１〜１０個の白斑が有るレベルである。
△：Ａ３用紙１０枚中の各１枚に１０〜２０個の白斑が有るレベルである。
×：Ａ３用紙１０枚中の各１枚に２１個以上の白斑が有るレベルである。
その結果、二成分系電子写真現像剤Ａは、Ａ３用紙１０枚中に白斑が無いレベルであることが判明した。当該評価結果を図１に記載した。
【００４４】
（２）画像諧調性：
４０枚機を評価機として、二成分系電子写真現像剤Ａに関する画像上の画像諧調性のレベルを、次の４段階で評価した。
◎：試験画像を非常に良く再現している。
○：試験画像をほぼ再現している。
△：試験画像を許容限界のレベルで再現している。
×：試験画像を全く再現していない。
その結果、二成分系電子写真現像剤Ａは、画像上の画像諧調性を非常に良く再現していることが判明した。当該評価結果を図１に記載した。
【００４５】
（実施例２）
実施例１と同様の操作を行ってフェライト化させ焼成品とした、このフェライト化した焼成粉をハンマーミルで解砕し、次に、風力分級機を用いてフェライト化した焼成粉から微粉を除去した。そして、当該微粉が除去された焼成粉を、さらに振動ふるいにかけ、体積平均粒径（Ｄｖ）が３６．４μｍ、且つ、２２μｍ未満のキャリア粒子を１．２％含有し、且つ、流動度が３４．３ｓｅｃ／５０ｇとなるように調整して、芯材（２）を得た。
さらに、当該芯材（２）を用いて実施例１と同様の操作を行い、樹脂被覆キヤリアＢ、および、二成分系電子写真現像剤Ｂを得た。
【００４６】
ここで、実施例２に係るキャリアＢの体積平均粒径Ｄｖ、当該キャリア粒子中において２２μｍより小さい粒径を含有するキャリア粒子の割合、見掛密度、流動度を、図１に記載した。
次に、キャリアＢの１ｋＯｅにおける磁気モーメントを測定したところ６８ｅｍｕ／ｇで、７５ｅｍｕ／ｇ以下であることも判明した。当該結果も図１に記載した。
さらに、二成分系電子写真現像剤Ｂに対し、実施例１と同様にしてキャリア付着及び画像諧調性について評価した。
【００４７】
（１）キャリア付着の評価：
Ａ３用紙１０枚中に白斑が無いレベルであることが判明した。当該評価結果を図１に記載した。
（２）画像諧調性：
画像上の画像諧調性を非常に良く再現していることが判明した。当該評価結果を図１に記載した。
【００４８】
（実施例３）
実施例１と同様の操作を行ってフェライト化させ焼成品とした、このフェライト化した
焼成粉をハンマーミルで解砕し、次に、風力分級機を用いてフェライト化した焼成粉から微粉を除去した。そして、当該微粉が除去された焼成粉を、さらに振動ふるいにかけ、体積平均粒径（Ｄｖ）が３６．８μｍ、且つ、２２μｍ未満のキャリア粒子を２．０％含有し、且つ、流動度が３３．３ｓｅｃ／５０ｇとなるように調整して、芯材（３）を得た。
さらに、当該芯材（３）を用いて実施例１と同様の操作を行い、樹脂被覆キヤリアＣ、および、二成分系電子写真現像剤Ｃを得た。
【００４９】
ここで、実施例３に係るキャリアＣの体積平均粒径Ｄｖ、当該キャリア粒子中において２２μｍより小さい粒径を含有するキャリア粒子の割合、見掛密度、流動度を、図１に記載した。
次に、キャリアＣの１ｋＯｅにおける磁気モーメントを測定したところ６８ｅｍｕ／ｇで、７５ｅｍｕ／ｇ以下であることも判明した。当該結果も図１に記載した。
さらに、二成分系電子写真現像剤Ｃに対し、実施例１と同様にしてキャリア付着及び画像諧調性について評価した。
【００５０】
（１）キャリア付着の評価：
Ａ３用紙１０枚中に白斑が１〜１０個存在するレベルであることが判明した。当該評価結果を図１に記載した。
（２）画像諧調性：
画像上の画像諧調性を非常に良く再現していることが判明した。当該評価結果を図１に記載した。
【００５１】
（実施例４）
実施例１と同様の操作を行ってフェライト化させ焼成品とした、このフェライト化した焼成粉をハンマーミルで解砕し、次に、風力分級機を用いてフェライト化した焼成粉から微粉を除去した。そして、当該微粉が除去された焼成粉を、さらに振動ふるいにかけ、体積平均粒径（Ｄｖ）が３６．７μｍ、且つ、２２μｍ未満のキャリア粒子を１．５％含有し、且つ、流動度が３２．１ｓｅｃ／５０ｇとなるように調整して、芯材（４）を得た。
さらに、当該芯材（４）を用いて実施例１と同様の操作を行い、樹脂被覆キヤリアＤ、および、二成分系電子写真現像剤Ｄを得た。
【００５２】
ここで、実施例４に係るキャリアＤの体積平均粒径Ｄｖ、当該キャリア粒子中において２２μｍより小さい粒径を含有するキャリア粒子の割合、見掛密度、流動度を、図１に記載した。
次に、キャリアＤの１ｋＯｅにおける磁気モーメントを測定したところ７０ｅｍｕ／ｇで、７５ｅｍｕ／ｇ以下であることも判明した。当該結果も図１に記載した。
さらに、二成分系電子写真現像剤Ｄに対し、実施例１と同様にしてキャリア付着及び画像諧調性について評価した。
【００５３】
（１）キャリア付着の評価：
Ａ３用紙１０枚中に白斑が１〜１０個存在するレベルであることが判明した。当該評価結果を図１に記載した。
（２）画像諧調性：
画像上の画像諧調性を非常に良く再現していることが判明した。当該評価結果を図１に記載した。
【００５４】
（実施例５）
実施例１と同様の操作を行ってフェライト化させ焼成品とした、このフェライト化した焼成粉をハンマーミルで解砕し、次に、風力分級機を用いてフェライト化した焼成粉から微粉を除去した。そして、当該微粉が除去された焼成粉を、さらに振動ふるいにかけ、体
積平均粒径（Ｄｖ）が３５．９μｍ、且つ、２２μｍ未満のキャリア粒子を１．１％含有し、且つ、流動度が３３．２ｓｅｃ／５０ｇとなるように調整して、芯材（５）を得た。
さらに、当該芯材（５）を用いて実施例１と同様の操作を行い、樹脂被覆キヤリアＥ、および、二成分系電子写真現像剤Ｅを得た。
【００５５】
ここで、実施例５に係るキャリアＥの体積平均粒径Ｄｖ、当該キャリア粒子中において２２μｍより小さい粒径を含有するキャリア粒子の割合、見掛密度、流動度を、図１に記載した。
次に、キャリアＥの１ｋＯｅにおける磁気モーメントを測定したところ６９ｅｍｕ／ｇで、７５ｅｍｕ／ｇ以下であることも判明した。当該結果も図１に記載した。
さらに、二成分系電子写真現像剤Ｅに対し、実施例１と同様にしてキャリア付着及び画像諧調性について評価した。
【００５６】
（１）キャリア付着の評価：
Ａ３用紙１０枚中に白斑が無いレベルであることが判明した。当該評価結果を図１に記載した。
（２）画像諧調性：
画像上の画像諧調性を非常に良く再現していることが判明した。当該評価結果を図１に記載した。
【００５７】
（実施例６）
実施例１と同様の操作を行ってフェライト化させ焼成品とした、このフェライト化した焼成粉をハンマーミルで解砕し、次に、風力分級機を用いてフェライト化した焼成粉から微粉を除去した。そして、当該微粉が除去された焼成粉を、さらに振動ふるいにかけ、体積平均粒径（Ｄｖ）が３６．１μｍ、且つ、２２μｍ未満のキャリア粒子を１．３％含有し、且つ、流動度が３２．０ｓｅｃ／５０ｇとなるように調整して、芯材（６）を得た。
さらに、当該芯材（６）を用いて実施例１と同様の操作を行い、樹脂被覆キヤリアＦ、および、二成分系電子写真現像剤Ｆを得た。
【００５８】
ここで、実施例６に係るキャリアＦの体積平均粒径Ｄｖ、当該キャリア粒子中において２２μｍより小さい粒径を含有するキャリア粒子の割合、見掛密度、流動度を、図１に記載した。
次に、キャリアＦの１ｋＯｅにおける磁気モーメントを測定したところ６８ｅｍｕ／ｇで、７５ｅｍｕ／ｇ以下であることも判明した。当該結果も図１に記載した。
さらに、二成分系電子写真現像剤Ｆに対し、実施例１と同様にしてキャリア付着及び画像諧調性について評価した。
【００５９】
（１）キャリア付着の評価：
Ａ３用紙１０枚中に白斑が無いレベルであることが判明した。当該評価結果を図１に記載した。
（２）画像諧調性：
画像上の画像諧調性を非常に良く再現していることが判明した。当該評価結果を図１に記載した。
【００６０】
（実施例７）
キャリアの原料として、粒径が１μｍ程度に微粉砕されたＦｅ２Ｏ３とＭｎ３Ｏ４とＭｇＯとを準備し、モル比でＦｅ２Ｏ３：Ｍｎ３Ｏ４：ＭｇＯ＝６５：３３：２となるように秤量して混合し、混合粉を得た。
当該混合粉に対し、実施例１と同様の操作を行って（但し、焼成温度は１２８０℃とした。）フェライト化させ焼成品とした、このフェライト化した焼成粉をハンマーミルで解
砕し、次に、風力分級機を用いてフェライト化した焼成粉から微粉を除去した。そして、当該微粉が除去された焼成粉を、さらに振動ふるいにかけ、体積平均粒径（Ｄｖ）が３６．２μｍ、且つ、２２μｍ未満のキャリア粒子を１．２％含有し、且つ、流動度が３７．９ｓｅｃ／５０ｇとなるように調整して、芯材（７）を得た。
さらに、当該芯材（７）を用いて実施例１と同様の操作を行い、樹脂被覆キヤリアＧ、および、二成分系電子写真現像剤Ｇを得た。
【００６１】
ここで、実施例７に係るキャリアＧの体積平均粒径Ｄｖ、当該キャリア粒子中において２２μｍより小さい粒径を含有するキャリア粒子の割合、見掛密度、流動度を、図１に記載した。
次に、キャリアＧの１ｋＯｅにおける磁気モーメントを測定したところ６８ｅｍｕ／ｇで、７５ｅｍｕ／ｇ以下であることも判明した。当該結果も図１に記載した。
さらに、二成分系電子写真現像剤Ｇに対し、実施例１と同様にしてキャリア付着及び画像諧調性について評価した。
【００６２】
（１）キャリア付着の評価：
Ａ３用紙１０枚中に白斑が無いレベルであることが判明した。当該評価結果を図１に記載した。
（２）画像諧調性：
画像上の画像諧調性を非常に良く再現していることが判明した。当該評価結果を図１に記載した。
【００６３】
（比較例１）
実施例１と同様の操作を行ってフェライト化させ焼成品とした、このフェライト化した焼成粉をハンマーミルで解砕し、次に、風力分級機を用いてフェライト化した焼成粉から微粉を除去した。そして、当該微粉が除去された焼成粉を、さらに振動ふるいにかけ、体積平均粒径（Ｄｖ）が３４．５μｍ、且つ、２２μｍ未満のキャリア粒子を０．７％含有し、且つ、流動度が２５．９ｓｅｃ／５０ｇとなるように調整して、芯材（８）を得た。
さらに、当該芯材（８）を用いて実施例１と同様の操作を行い、樹脂被覆キヤリアＨ、および、二成分系電子写真現像剤Ｈを得た。
【００６４】
ここで、比較例１に係るキャリアＨの体積平均粒径Ｄｖ、当該キャリア粒子中において２２μｍより小さい粒径を含有するキャリア粒子の割合、見掛密度、流動度を、図１に記載した。
次に、キャリアＨの１ｋＯｅにおける磁気モーメントを測定したところ７０ｅｍｕ／ｇで、７５ｅｍｕ／ｇ以下であることも判明した。当該結果も図１に記載した。
さらに、二成分系電子写真現像剤Ｈに対し、実施例１と同様にしてキャリア付着及び画像諧調性について評価した。
【００６５】
（１）キャリア付着の評価：
Ａ３用紙１０枚中に白斑が１０〜２０個存在するレベルであることが判明した。当該評価結果を図１に記載した。
（２）画像諧調性：
画像上の画像諧調性を全く再現していないことが判明した。当該評価結果を図１に記載した。
【００６６】
（比較例２）
実施例１と同様の操作を行ってフェライト化させ焼成品とした、このフェライト化した焼成粉をハンマーミルで解砕し、次に、風力分級機を用いてフェライト化した焼成粉から微粉を除去した。そして、当該微粉が除去された焼成粉を、さらに振動ふるいにかけ、体
積平均粒径（Ｄｖ）が３４．９μｍ、且つ、２２μｍ未満のキャリア粒子を０．６％含有し、且つ、流動度が２３．４ｓｅｃ／５０ｇとなるように調整して、芯材（９）を得た。
さらに、当該芯材（９）を用いて実施例１と同様の操作を行い、樹脂被覆キヤリアＩ、および、二成分系電子写真現像剤Ｉを得た。
【００６７】
ここで、比較例２に係るキャリアＩの体積平均粒径Ｄｖ、当該キャリア粒子中において２２μｍより小さい粒径を含有するキャリア粒子の割合、見掛密度、流動度を、図１に記載した。
次に、キャリアＩの１ｋＯｅにおける磁気モーメントを測定したところ７０ｅｍｕ／ｇで、７５ｅｍｕ／ｇ以下であることも判明した。当該結果も図１に記載した。
さらに、二成分系電子写真現像剤Ｉに対し、実施例１と同様にしてキャリア付着及び画像諧調性について評価した。
【００６８】
（１）キャリア付着の評価：
Ａ３用紙１０枚中に白斑が１０〜２０個存在するレベルであることが判明した。当該評価結果を図１に記載した。
（２）画像諧調性：
画像上の画像諧調性を全く再現していないことが判明した。当該評価結果を図１に記載した。
【００６９】
（比較例３）
実施例１と同様の操作を行ってフェライト化させ焼成品とした、このフェライト化した焼成粉をハンマーミルで解砕し、次に、風力分級機を用いてフェライト化した焼成粉から微粉を除去した。そして、当該微粉が除去された焼成粉を、さらに振動ふるいにかけ、体積平均粒径（Ｄｖ）が３５．８μｍ、且つ、２２μｍ未満のキャリア粒子を１．２％含有し、且つ、流動度が２８．５ｓｅｃ／５０ｇとなるように調整して、芯材（１０）を得た。
さらに、当該芯材（１０）を用いて実施例１と同様の操作を行い、樹脂被覆キヤリアＪ、および、二成分系電子写真現像剤Ｊを得た。
【００７０】
ここで、比較例３に係るキャリアＪの体積平均粒径Ｄｖ、当該キャリア粒子中において２２μｍより小さい粒径を含有するキャリア粒子の割合、見掛密度、流動度を、図１に記載した。
次に、キャリアＪの１ｋＯｅにおける磁気モーメントを測定したところ６８ｅｍｕ／ｇで、７５ｅｍｕ／ｇ以下であることも判明した。当該結果も図１に記載した。
さらに、二成分系電子写真現像剤Ｊに対し、実施例１と同様にしてキャリア付着及び画像諧調性について評価した。
【００７１】
（１）キャリア付着の評価：
Ａ３用紙１０枚中に白斑が１０〜２０個存在するレベルであることが判明した。当該評価結果を図１に記載した。
（２）画像諧調性：
画像上の画像諧調性を全く再現していないことが判明した。当該評価結果を図１に記載した。
【００７２】
（比較例４）
実施例１と同様の操作を行ってフェライト化させ焼成品とした、このフェライト化した焼成粉をハンマーミルで解砕し、次に、風力分級機を用いてフェライト化した焼成粉から微粉を除去した。そして、当該微粉が除去された焼成粉を、さらに振動ふるいにかけ、体積平均粒径（Ｄｖ）が３４．７μｍ、且つ、２２μｍ未満のキャリア粒子を１．３％含有
し、且つ、流動度が２８．５ｓｅｃ／５０ｇとなるように調整して、芯材（１１）を得た。
さらに、当該芯材（１１）を用いて実施例１と同様の操作を行い、樹脂被覆キヤリアＫ、および、二成分系電子写真現像剤Ｋを得た。
【００７３】
ここで、比較例４に係るキャリアＫの体積平均粒径Ｄｖ、当該キャリア粒子中において２２μｍより小さい粒径を含有するキャリア粒子の割合、見掛密度、流動度を、図１に記載した。
次に、キャリアＫの１ｋＯｅにおける磁気モーメントを測定したところ７０ｅｍｕ／ｇで、７５ｅｍｕ／ｇ以下であることも判明した。当該結果も図１に記載した。
さらに、二成分系電子写真現像剤Ｋに対し、実施例１と同様にしてキャリア付着及び画像諧調性について評価した。
【００７４】
（１）キャリア付着の評価：
Ａ３用紙１０枚中に白斑が１〜１０個存在するレベルであることが判明した。当該評価結果を図１に記載した。
（２）画像諧調性：
画像上の画像諧調性を全く再現していないことが判明した。当該評価結果を図１に記載した。
【００７５】
（比較例５）
実施例１と同様の操作を行ってフェライト化させ焼成品とした、このフェライト化した焼成粉をハンマーミルで解砕し、次に、風力分級機を用いてフェライト化した焼成粉から微粉を除去した。そして、当該微粉が除去された焼成粉を、さらに振動ふるいにかけ、体積平均粒径（Ｄｖ）が３４．３μｍ、且つ、２２μｍ未満のキャリア粒子を１．１％含有し、且つ、流動度が２５．３ｓｅｃ／５０ｇとなるように調整して、芯材（１２）を得た。
さらに、当該芯材（１２）を用いて実施例１と同様の操作を行い、樹脂被覆キヤリアＬ、および、二成分系電子写真現像剤Ｌを得た。
【００７６】
ここで、比較例５に係るキャリアＬの体積平均粒径Ｄｖ、当該キャリア粒子中において２２μｍより小さい粒径を含有するキャリア粒子の割合、見掛密度、流動度を、図１に記載した。
次に、キャリアＬの１ｋＯｅにおける磁気モーメントを測定したところ７１ｅｍｕ／ｇで、７５ｅｍｕ／ｇ以下であることも判明した。当該結果も図１に記載した。
さらに、二成分系電子写真現像剤Ｌに対し、実施例１と同様にしてキャリア付着及び画像諧調性について評価した。
【００７７】
（１）キャリア付着の評価：
Ａ３用紙１０枚中に白斑が１０〜２０個存在するレベルであることが判明した。当該評価結果を図１に記載した。
（２）画像諧調性：
画像上の画像諧調性を全く再現していないことが判明した。当該評価結果を図１に記載した。
【００７８】
（比較例６）
実施例１と同様の操作を行ってフェライト化させ焼成品とした、このフェライト化した焼成粉をハンマーミルで解砕し、次に、風力分級機を用いてフェライト化した焼成粉から微粉を除去した。そして、当該微粉が除去された焼成粉を、さらに振動ふるいにかけ、体積平均粒径（Ｄｖ）が３６．０μｍ、且つ、２２μｍ未満のキャリア粒子を０．９％含有
し、且つ、流動度が３０．１ｓｅｃ／５０ｇとなるように調整して、芯材（１３）を得た。
さらに、当該芯材（１３）を用いて実施例１と同様の操作を行い、樹脂被覆キヤリアＭ、および、二成分系電子写真現像剤Ｍを得た。
【００７９】
ここで、比較例６に係るキャリアＭの体積平均粒径Ｄｖ、当該キャリア粒子中において２２μｍより小さい粒径を含有するキャリア粒子の割合、見掛密度、流動度を、図１に記載した。
次に、キャリアＭの１ｋＯｅにおける磁気モーメントを測定したところ６７ｅｍｕ／ｇで、７５ｅｍｕ／ｇ以下であることも判明した。当該結果も図１に記載した。
さらに、二成分系電子写真現像剤Ｍに対し、実施例１と同様にしてキャリア付着及び画像諧調性について評価した。
【００８０】
（１）キャリア付着の評価：
Ａ３用紙１０枚中に白斑が１〜１０個存在するレベルであることが判明した。当該評価結果を図１に記載した。
（２）画像諧調性：
画像上の画像諧調性を全く再現していないことが判明した。当該評価結果を図１に記載した。
【００８１】
（比較例７）
実施例７と同様の操作を行ってフェライト化させ焼成品とした、このフェライト化した焼成粉をハンマーミルで解砕し、次に、風力分級機を用いてフェライト化した焼成粉から微粉を除去した。そして、当該微粉が除去された焼成粉を、さらに振動ふるいにかけ、体積平均粒径（Ｄｖ）が３４．８μｍ、且つ、２２μｍ未満のキャリア粒子を１．７％含有し、且つ、流動度が２８．２ｓｅｃ／５０ｇとなるように調整して、芯材（１４）を得た。
さらに、当該芯材（１４）を用いて実施例１と同様の操作を行い、樹脂被覆キヤリアＮ、および、二成分系電子写真現像剤Ｎを得た。
【００８２】
ここで、比較例７に係るキャリアＮの体積平均粒径Ｄｖ、当該キャリア粒子中において２２μｍより小さい粒径を含有するキャリア粒子の割合、見掛密度、流動度を、図１に記載した。
次に、キャリアＮの１ｋＯｅにおける磁気モーメントを測定したところ４８ｅｍｕ／ｇで、７５ｅｍｕ／ｇ以下であることも判明した。当該結果も図１に記載した。
さらに、二成分系電子写真現像剤Ｎに対し、実施例１と同様にしてキャリア付着及び画像諧調性について評価した。
【００８３】
（１）キャリア付着の評価：
Ａ３用紙１０枚中に白斑が２１個以上存在するレベルであることが判明した。当該評価結果を図１に記載した。
（２）画像諧調性：
画像上の画像諧調性を全く再現していないことが判明した。当該評価結果を図１に記載した。
【００８４】
（まとめ）
以上、実施例１〜７および比較例１〜７に係るキャリアのデータを記載した一覧表である図１から、次のことが判明した。
（１）キャリアにおいて、体積平均粒径Ｄｖ、当該キャリアを構成するキャリア粒子中における２２μｍより小さい粒径を含有するキャリア粒子の割合、流動度、見掛密度の各特
性のいずれもが所定の範囲を満たしているとき、当該キャリアとトナーとを混合して製造した二成分系電子写真現像剤は、キャリア付着に起因する白斑が殆ど発生せず、画面階調性も非常に良く再現している。
（２）キャリアにおいて、体積平均粒径Ｄｖ、当該キャリアを構成するキャリア粒子中における２２μｍより小さい粒径を含有するキャリア粒子の割合、流動度、見掛密度の各特性のいずれか１つでも所定の範囲を満たしていないとき、画像諧調性を全く再現していない。
（３）キャリアにおいて、当該キャリアを構成するキャリア粒子中における２２μｍより小さい粒径を含有するキャリア粒子の割合、流動度、見掛密度の３つの特性が所定の範囲を満たしていないとき、キャリア付着が著しい。
（４）キャリアにおいて、体積平均粒径Ｄｖ、当該キャリアを構成するキャリア粒子中における２２μｍより小さい粒径を含有するキャリア粒子の割合、流動度、見掛密度の各特性のいずれか１つでも所定の範囲を満たしていないとき、キャリア付着に起因する白斑が発生する。
【００８５】
以上のように、キャリアにおいて、体積平均粒径Ｄｖが１５μｍ以上、４０μｍ以下であり、且つ、当該キャリア中において２２μｍより小さい粒径を含有するキャリア粒子の割合が全体の１．０％以上あり、且つ、流動度が３０ｓｅｃ／５０ｇ以上、４０ｓｅｃ／５０ｇ以下であり、見掛密度が２．２０ｇ／ｃｍ３以上、２．５０ｇ／ｃｍ３以下であるとき、当該キャリアとトナーとを混合することで、キャリア付着が発生せず、画像上の画像諧調性を非常に良く再現する二成分系電子写真用現像剤を製造できることが判明した。
【図面の簡単な説明】
【００８６】
【図１】本発明の実施例１〜７および比較例１〜７に係るキャリアのデータ一覧表である。
【図１】
2008191322.tif 000002